【手続補正書】
【提出日】平成26年6月18日(2014.6.18)
【手続補正１】
【補正対象書類名】特許請求の範囲
【補正対象項目名】全文
【補正方法】変更
【補正の内容】
【特許請求の範囲】
【請求項１】
少なくとも１種類の不均一に分枝したエチレン／α−オレフィンコポリマーを準備する工程であって、前記不均一に分枝したエチレン／α−オレフィンコポリマーが、０．９１０〜０．９３０ｇ／ｃｍ３の範囲の密度、２．８〜３．８の範囲の分子量分布、０．３〜４ｇ／１０分の範囲のメルトインデックス（Ｉ２）、及び６．５〜７．８の範囲のＩ１０／Ｉ２比を有し、多成分触媒系の存在下でのループ反応器を用いる液相共重合法におけるエチレンと少なくとも１種類のα−オレフィンコモノマーとの共重合生成物であり、前記多成分触媒系がマグネシウム及びチタニウム含有プロ触媒並びに共触媒を含み、前記共触媒が修飾アルキルアルミニウム化合物である工程と；
前記不均一に分枝したエチレン／α−オレフィンコポリマーをインフレーションフィルム押出法又はキャストフィルム押出法によって加工する工程と；
それにより、（６６６６−７０１２＊密度）ｇ／ｍｉｌに等しいか又はそれより大きい正規化ダート衝撃強度、
【数１６】
2014062262.tif 000001
に等しいか又はそれより大きい正規化引裂強度、及び３〜１０パーセントの範囲の曇り度を有する、前記フィルムを形成する工程と
を含む、ポリエチレンフィルムを製造する方法。
【手続補正２】
【補正対象書類名】明細書
【補正対象項目名】０１０５
【補正方法】変更
【補正の内容】
【０１０５】
本発明は、その精神及び本質的な特性から逸脱することなく他の形態に具体化することができ、したがって、参照は、前述の明細書よりもむしろ、本発明の範囲を示す添付の特許請求の範囲になされるべきである。
【表１】
2014062262.tif 000002
【表２】
2014062262.tif 000003
【表３】
2014062262.tif 000004
以上の説明により、本発明の具体例として以下の発明が挙げられる。
［１］  少なくとも１種類の不均一に分枝したエチレン／α−オレフィンコポリマーを含み、
前記不均一に分枝したエチレン／α−オレフィンコポリマーが、約０．９１０〜約０．９３０ｇ／ｃｍ３の範囲の密度、約２．８〜３．８の範囲の分子量分布、約０．３〜約４ｇ／１０分の範囲のメルトインデックス（Ｉ２）、及び６．５〜約７．８の範囲のＩ１０／Ｉ２比を有する、ポリエチレンフィルムであって；
前記フィルムが、（６６６６−７０１２＊密度）ｇ／ｍｉｌに等しいか又はそれより大きい正規化ダート衝撃強度、
【数８】
2014062262.tif 000005
に等しいか又はそれより大きい正規化引裂強度、及び３〜１０パーセントの範囲の曇り度を有する、ポリエチレンフィルム。
［２］  前記フィルムが、１０〜７５μｍの範囲の厚さを有する、［１］に記載のポリエチレンフィルム。
［３］  前記フィルムが、（６６９０−７０１２＊密度）ｇ／ｍｉｌに等しいか又はそれより大きい正規化ダート衝撃強度、
【数９】
2014062262.tif 000006
に等しいか又はそれより大きい正規化引裂強度、及び３〜８パーセントの範囲の曇り度を有する、［１］に記載のポリエチレンフィルム。
［４］  前記不均一に分枝したエチレン／α−オレフィンコポリマーが、エチレン−１−オクテンコポリマーである、［１］に記載のポリエチレンフィルム。
［５］  前記不均一に分枝したエチレン／α−オレフィンコポリマーが、単一の反応器内の多成分触媒系の存在下、エチレンと少なくとも１種類のα−オレフィンコモノマーの共重合反応生成物である、［１］に記載のポリエチレンフィルム。
［６］  少なくとも１種類の不均一に分枝したエチレン／α−オレフィンコポリマーを含み、
前記不均一に分枝したエチレン／α−オレフィンコポリマーが、約０．９１０〜約０．９３０ｇ／ｃｍ３の範囲の密度、約２．８〜３．８の範囲の分子量分布、約０．３〜約４ｇ／１０分の範囲のメルトインデックス（Ｉ２）、及び６．５〜約７．８の範囲のＩ１０／Ｉ２比を有する、ポリエチレンフィルムであって；
前記フィルムが、（６６６６−７０１２＊密度）ｇ／ｍｉｌに等しいか又はそれより大きい正規化ダート衝撃強度Ａ、
【数１０】
2014062262.tif 000007
に等しいか又はそれより大きい正規化引裂強度、及び３〜１０パーセントの範囲の曇り度を有する、ポリエチレンフィルムを含む、物品。
［７］  前記フィルムが、１０〜７５μｍの範囲の厚さを有する、［６］に記載の物品。
［８］  前記フィルムが、（６６９０−７０１２＊密度）ｇ／ｍｉｌに等しいか又はそれより大きい正規化ダート衝撃強度、
【数１１】
2014062262.tif 000008
に等しいか又はそれより大きい正規化引裂強度、及び３〜８パーセントの範囲の曇り度を有する、［６］に記載の物品。
［９］  前記不均一に分枝したエチレン／α−オレフィンコポリマーが、エチレン−１−オクテンコポリマーである、［６］に記載の物品。
［１０］  前記不均一に分枝したエチレン／α−オレフィンコポリマーが、単一の反応器内の多成分触媒系の存在下、エチレンと少なくとも１種類のα−オレフィンコモノマーの共重合反応生成物である、［６］に記載の物品。
［１１］  少なくとも１種類の不均一に分枝したエチレン／α−オレフィンコポリマーを準備する工程であって、前記不均一に分枝したエチレン／α−オレフィンコポリマーが、約０．９１０〜約０．９３０ｇ／ｃｍ３の範囲の密度、約２．８〜３．８の範囲の分子量分布、約０．３〜約４ｇ／１０分の範囲のメルトインデックス（Ｉ２）、及び６．５〜約７．８の範囲のＩ１０／Ｉ２比を有する、工程と；
前記不均一に分枝したエチレン／α−オレフィンコポリマーをインフレーションフィルム押出法又はキャストフィルム押出法によって加工する工程と；
それにより、（６６６６−７０１２＊密度）ｇ／ｍｉｌに等しいか又はそれより大きい正規化ダート衝撃強度、
【数１２】
2014062262.tif 000009
に等しいか又はそれより大きい正規化引裂強度、及び３〜１０パーセントの範囲の曇り度を有する、前記フィルムを形成する工程と
を含む、ポリエチレンフィルムを製造する方法。
［１２］  前記フィルムが、１０〜７５μｍの範囲の厚さを有する、［１１］に記載のポリエチレンフィルムを製造する方法。
［１３］  前記フィルムが、（６６９０−７０１２＊密度）ｇ／ｍｉｌに等しいか又はそれより大きい正規化ダート衝撃強度、
【数１３】
2014062262.tif 000010
に等しいか又はそれより大きい正規化引裂強度、及び３〜８パーセントの範囲の曇り度を有する、［１０］に記載のポリエチレンフィルムを製造する方法。
［１４］  前記不均一に分枝したエチレン／α−オレフィンコポリマーが、エチレン−１−オクテンコポリマーである、［１１］に記載のポリエチレンフィルムを製造する方法。
［１５］  前記不均一に分枝したエチレン／α−オレフィンコポリマーが、単一の反応器内の多成分触媒系の存在下、エチレンと少なくとも１種類のα−オレフィンコモノマーの共重合反応生成物である、［１１］に記載のポリエチレンフィルムを製造する方法。
［１６］  少なくとも１種類の(at one)不均一に分枝したエチレン／α−オレフィンコポリマーを含み、前記不均一に分枝したエチレン／α−オレフィンコポリマーが、約０．９１０〜約０．９３０ｇ／ｃｍ３の範囲の密度、約２．８〜３．８の範囲の分子量分布、約０．３〜約４ｇ／１０分の範囲のメルトインデックス（Ｉ２）、及び６．５〜約７．８の範囲のＩ１０／Ｉ２比を有する、少なくとも１つのポリエチレンフィルム層を含む、
多層フィルムであって、
前記ポリエチレンフィルム層が、１０〜７５μｍの範囲の厚さ；（６６６６−７０１２＊密度）ｇ／ｍｉｌに等しいか又はそれより大きい正規化ダート衝撃強度、
【数１４】
2014062262.tif 000011
に等しいか又はそれより大きい正規化引裂強度、及び３〜１０パーセントの範囲の曇り度を有する、多層フィルム。
［１７］  前記ポリエチレンフィルム層が、１０〜７５μｍの範囲の厚さを有する、［１６］に記載の多層フィルム。
［１８］  前記ポリエチレンフィルム層が、（６６９０−７０１２＊密度）ｇ／ｍｉｌに等しいか又はそれより大きい正規化ダート衝撃強度、
【数１５】
2014062262.tif 000012
に等しいか又はそれより大きい正規化引裂強度、及び３〜８パーセントの範囲の曇り度を有する、［１６］に記載の多層フィルム。
［１９］  前記不均一に分枝したエチレン／α−オレフィンコポリマーが、エチレン−１−オクテンコポリマーである、［１６］に記載の多層フィルム。
［２０］  前記不均一に分枝したエチレン／α−オレフィンコポリマーが、単一の反応器内の多成分触媒系の存在下、エチレンと少なくとも１種類のα−オレフィンコモノマーの共重合反応生成物である、［１６］に記載の多層フィルム。